ЧАСТИЦЫ ОКСИДА ЦЕРИЯ И СПОСОБ ИХ ПОЛУЧЕНИЯ

1. Способ получения частиц оксида церия, включающий, по меньшей мере, стадии:
подготовки раствора соли церия, содержащей анионы и катионы, где в пределах от 90 до 100% мольн. катионов церия представляют собой четырехвалентные катионы церия;
нагревания указанного раствора соли церия при температуре, заключенной в пределах от 60 до 220°C, с получением суспензии, содержащей жидкую среду и осадок;
уменьшения концентрации анионов соли церия, присутствующих в жидкой среде, на величину в пределах от 10 до 90% мольн., по сравнению с указанными анионами, содержащимися в жидкой среде на стадии (b);
нагревания суспензии, полученной на стадии (c), при температуре, заключенной в пределах от 100 до 300°C;
необязательного охлаждения суспензии, полученной на стадии (d);
приведения указанной суспензии в контакт с основным соединением;
необязательно, отделения осадка от жидкой среды;
добавления органического текстурирующего агента к суспензии, полученной на стадии (f), или к осадку, полученному на стадии (g);
необязательно, отделения осадка от жидкой среды;
и
кальцинирования осадка, полученного в конце стадии (h) или полученного на стадии (i), с получением частиц оксида церия; причем указанный способ по настоящему изобретению включает, по меньшей мере, указанную стадию (g) и/или указанную стадию (i).
2. Способ по п.1, в котором раствор соли церия на стадии (a) выбирают из группы, состоящей из: раствора нитрата церия, раствора нитрата церия-аммония, раствора сульфата церия и/или раствора сульфата церия-аммония.
3. Способ по п.1 или 2, в котором раствор соли церия на стадии (a) имеет концентрацию церия в расчете на оксид церия, заключенную в пределах от 5 до 150 г/л.
4. Способ по любому из пп.1-3, в котором уменьшение концентрации анионов на стадии (c) получают посредством добавления воды к суспензии, полученной на стадии (b).
5. Способ по любому из пп.1-3, в котором уменьшение концентрации анионов на стадии (c) получают посредством удаления, по меньшей мере, части жидкой среды из суспензии, полученной на стадии (b), а затем добавления воды к среде.
6. Способ по любому из пп.1-5, в котором органический текстурирующий агент на стадии (h) выбирают из группы, состоящей из: анионогенных поверхностно-активных веществ, неионогенных поверхностно-активных веществ, полиэтиленгликолей, карбоновых кислот и их солей, и поверхностно-активных веществ типа этоксилата карбоксиметилированного жирного спирта.
7. Частицы оксида церия, доступные для получения с помощью способа по любому из пп.1-6.
8. Частицы оксида церия, имеющие следующие свойства:
2
удельную площадь поверхности (SBET), заключенную в пределах от 80 до 120 м/г, после кальцинирования при 800°C в течение 2 часов на воздухе;
2
удельную площадь поверхности (SBET), заключенную в пределах от 55 до 80 м/г, после кальцинирования при 900°C в течение 5 часов на воздухе;
общий объем пор, заключенный в пределах от 0,9 до 1,6 мл/г, после кальцинирования при 800°C в течение 2 часов на воздухе; и
общий объем пор, заключенный в пределах от 0,85 до 1,5 мл/г после кальцинирования при 900°C в течение 5 часов на воздухе.
9. Частицы оксида церия по п.8, где указанные частицы имеют отношение S1/S2, заключенное в пределах от 0,5 до 0,7, получаемое после кальцинирования при 800°C в течение 2 часов.
10. Частицы оксида церия по п.8 или 9, где указанные частицы имеют отношение S1/S2, заключенное в пределах от 0,3 до 0,5, получаемое после кальцинирования при 900°C в течение 5 часов.
11. Частицы оксида церия по любому из пп.8-10, где указанные частицы оксида церия содержат, по меньшей мере, один оксид редкоземельного элемента иной, чем оксид церия.
12. Катализатор, содержащий, по меньшей мере, частицы оксида церия, полученные с помощью способа по любому из пп.1-6, или частицы оксида церия по любому из пп.7-11,
13. Катализатор по п.12, где указанный катализатор представляет собой сокатализатор, содержащий частицы оксида церия, для очистки выхлопных газов.
14. Композиция, содержащая, по меньшей мере, частицы оксида церия, полученные с помощью способа по любому из пп.1-6, или частицы оксида церия по любому из пп.7-11.
15. Композиция по п.14, где указанная композиция представляет собой суспензию, содержащую, по меньшей мере, жидкую среду и частицы оксида церия, полученные с помощью способа по любому из пп.1-6, или частицы оксида церия по любому из пп.7-11.
16. Способ удаления части подложки, включающий:
подготовку, по меньшей мере, композиции, содержащей частицы оксида церия, полученные с помощью способа по любому из пп.1-6, или частицы оксида церия по любому из пп.7-11;
приведение в контакт, по меньшей мере, композиции и подложки, которая должна шлифоваться, и
осуществление шлифовки подложки.